МИНЕРАЛЬНОЕ СВЯЗУЮЩЕЕ И СПОСОБ ЕГО ПОЛУЧЕНИЯ

1. Минеральное гидравлическое связующее, в частности, для получения бетона или строительных растворов или цементных суспензий на основе по меньшей мере одного цемента, причем цемент содержит клинкерные фазы, такие как, в частности,
3
2
3
4
СS, CS, CA, CAF, а также побочные примеси, которое образует с водой гидратные фазы, твердеющие в цементный камень, и причем цемент после затворения водой дает стационарную фазу на несколько часов, например от 4 до 8 ч, в которой не происходит достойных внимания реакций твердения,
2
отличающееся тем, что в результате прибавления дополнительно по меньшей мере одного тонкодисперсного SiO-компонента и по меньшей мере одного высокодисперсного СаО-компонента образует с водой затворения во время стационарной фазы, например, примерно через от одного часа до, например, трех часов после прибавления воды в результате пуццолановой реакции фазу гидрата силиката кальция, обеспечивающую прочность бетона в раннем возрасте.
2
2
2. Связующее по п.1, отличающееся тем, что содержит от 0,1 до 5 мас.% SiO-компонента, в частности от 0,1 до 3 мас.% SiO.
2
3. Связующее по п.2, отличающееся тем, что SiO-компонент имеет размер зерен от 0,007 до 15 мкм, в частности от 0,02 до 5 мкм.
2
2
2
4. Связующее по одному из пп.1-3, отличающееся тем, что оно содержит по меньшей мере два полученных различными способами получения SiO-компонента с различным размером зерен, причем один SiO-компонент очень мелкий, с размером зерен от 0,007 до 0,04 мкм, а другой SiO-компонент крупнее с размером зерен от 3 до 15 мкм, причем отношение количеств в мас.% предпочтительно составляет от 1:1 до 1:50, в частности от 1:2 до 1:5.
2
2
5. Связующее по одному из пп.1-3, отличающееся тем, что SiO-компонент имеет размер зерен от 3 до 15 мкм и представляет собой осажденную кремневую кислоту, которая содержит от 94 до 99 мас.% SiO.
2
2
6. Связующее по одному из пп.1-3, отличающееся тем, что SiO-компонент имеет первичный размер зерен от 0,007 до 0,04 мкм, в частности от 0,01 до 0,02 мкм, и представляет собой пирогенную кремневую кислоту, которая содержит от 96 до 100 мас.% SiO.
2
7. Связующее по одному из пп.1-3, отличающееся тем, что оно содержит SiO-компонент в количестве от 0,1 до 5 мас.%, в частности от 0,1 до 3 мас.% в расчете на долю цемента в связующем.
8. Связующее по одному из пп.1-3, отличающееся тем, что СаО-компонент представляет собой оксид кальция и содержит от 90 до 99 мас.%, в частности от 95 до 98 мас.% СаО.
9. Связующее по п.8, отличающееся тем, что СаО-компонент имеет размер зерен от 0,5 до 100 мас.%, в частности от 20 до 80 мкм.
10. Связующее по одному из пп.1-3, отличающееся тем, что СаО-компонент представляет собой гашеную известь с содержанием СаО от 60 до 75 мкм, в частности от 70 до 75 мас.% и имеет размер зерен от 0,7 до 100 мкм.
95
2
11. Связующее по одному из пп.1-3, отличающееся тем, что цемент представляет собой обычный цемент по EN 197 и/или DIN 1164 и имеет нормальную дисперсность с размером зерен d от 20 до 70 мкм, а также удельную поверхность от 0,3 до 0,8 м/г.
12. Связующее по п.11, отличающееся тем, что цемент представляет собой портландцемент или композитный портландцемент или шлакопортландцемент.
95
2
13. Связующее по п.12, отличающееся тем, что оно содержит особо мелкозернистый цемент, в частности с дисперсностью d от 2 до 20 мкм, а также удельной поверхностью от 1 до 5 м/г, причем особо мелкозернистый цемент получают на основе портландцементного клинкера и/или мелкой муки из доменного шлака.
14. Связующее по п.13, отличающееся тем, что массовое отношение обычного цемента и особо мелкозернистого цемента составляет от 0:100 или 100:0 до 20:1, в частности от 3:1 до 5:1.
2
15. Способ получения связующего по одному из пп.1-14 сухим смешением компонентов, отличающийся тем, что предварительным смешением смешивают по меньшей мере один SiO-компонент с по меньшей мере одним СаО-компонентом и затем полученную предварительным смешением смесь смешивают с цементом.